"第1の液と、第2の液とを有し、該第1,第2の液が混合されて用いられる2液混合型の感光性組成物であり、感光性組成物全体で、カルボキシル基を有する重合性重合体と、光重合開始剤と、環状エーテル基を有する化合物と、酸化チタンと、有機溶剤とを含み、前記第1の液が、前記重合性重合体と、前記有機溶剤の一部として、ジプロピレングリコールモノメチルエーテル、及び蒸留性状における初留点が150°C以上、蒸留性状における終点が290°C以下であるナフサの内の少なくとも1種とを含み、前記第2の液が、前記環状エーテル基を有する化合物と、前記有機溶剤の一部として、ジエチレングリコールモノエチルエーテルアセテート、ジプロピレングリコールモノメチルエーテル、及び蒸留性状における初留点が150°C以上、蒸留性状における終点が220°C以下であるナフサからなる群から選択された少なくとも1種とを含み、前記第1の液及び前記第2の液の内の少なくとも一方が、前記光重合開始剤と、前記酸化チタンとを含む、感光性組成物。前記第1の液及び前記第2の液の内の少なくとも一方が、前記光重合開始剤を含み、前記第1の液が酸化チタンを含む、請求項1に記載の感光性組成物。前記第1の液が、前記有機溶剤の一部として、ジプロピレングリコールモノメチルエーテルと、蒸留性状における初留点が150°C以上、蒸留性状における終点が220°C以下であるナフサとの双方を含む、請求項1又は2に記載の感光性組成物。ソルダーレジスト組成物である、請求項1~3のいずれか1項に記載の感光性組成物。回路を表面に有するプリント配線板本体と、該プリント配線板本体の回路が設けられた表面に積層されたソルダーレジスト膜とを備え、前記ソルダーレジスト膜が請求項1~4のいずれか1項に記載の感光性組成物を用いて形成されている、プリント配線板。基板上にレジスト膜を形成するために、特許文献1~2に記載のような従来のレジスト材料を基板上に塗工した場合には、レジスト材料を均一に塗工できず、塗工むらが生じることがある。例えば、スクリーン印刷により、従来のレジスト材料を基板上に塗工した場合には、塗工されたレジスト材料層において、スジ状のむらが見られることがある。本発明の目的は、第1の液と第2の液とを有する2液混合型の感光性組成物であって、該第1,第2の液の混合性に優れており、塗工対象部材上に塗工したときに、むらを抑制して均一に塗工することができる感光性組成物、並びに該感光性組成物を用いたプリント配線板を提供することである。本発明によれば、第1の液と、第2の液とを有し、該第1,第2の液が混合されて用いられる2液混合型の感光性組成物であり、感光性組成物全体で、カルボキシル基を有する重合性重合体と、光重合開始剤と、環状エーテル基を有する化合物と、酸化チタンと、有機溶剤とを含み、上記第1の液が、上記重合性重合体と、上記有機溶剤の一部として、ジプロピレングリコールモノメチルエーテル、及び蒸留性状における初留点が150°C以上、蒸留性状における終点が290°C以下であるナフサの内の少なくとも1種とを含み、上記第2の液が、上記環状エーテル基を有する化合物と、上記有機溶剤の一部として、ジエチレングリコールモノエチルエーテルアセテート、ジプロピレングリコールモノメチルエーテル、及び蒸留性状における初留点が150°C以上、蒸留性状における終点が220°C以下であるナフサからなる群から選択された少なくとも1種とを含み、上記第1の液及び上記第2の液の内の少なくとも一方が、上記光重合開始剤と、上記酸化チタンとを含む、感光性組成物が提供される。本発明に係る感光性組成物のある特定の局面では、上記第1の液及び上記第2の液の内の少なくとも一方が、上記光重合開始剤を含み、上記第1の液が酸化チタンを含む。本発明に係る感光性組成物の他の特定の局面では、上記第1の液が、上記有機溶剤の一部として、ジプロピレングリコールモノメチルエーテルと、蒸留性状における初留点が150°C以上、蒸留性状における終点が220°C以下であるナフサとの双方を含む。本発明に係る感光性組成物は、ソルダーレジスト組成物として好適に用いられる。本発明に係る感光性組成物は、ソルダーレジスト組成物であることが好ましい。本発明に係るプリント配線板は、回路を表面に有するプリント配線板本体と、該プリント配線板本体の回路が設けられた表面に積層されたソルダーレジスト膜とを備えており、該ソルダーレジスト膜が本発明に従って構成された感光性組成物を用いて形成されている。本発明に係る感光性組成物は、カルボキシル基を有する重合性重合体と光重合開始剤と環状エーテル基を有する化合物と酸化チタンと有機溶剤とを含み、上記第1の液が、上記重合性重合体と、上記有機溶剤の一部として、ジプロピレングリコールモノメチルエーテル、及び蒸留性状における初留点が150°C以上、蒸留性状における終点が290°C以下であるナフサの内の少なくとも1種とを含み、上記第2の液が、上記環状エーテル基を有する化合物と、上記有機溶剤の一部として、ジエチレングリコールモノエチルエーテルアセテート、ジプロピレングリコールモノメチルエーテル、及び蒸留性状における初留点が150°C以上、蒸留性状における終点が220°C以下であるナフサからなる群から選択された少なくとも1種とを含むので、上記第1,第2の液の混合性に優れており、混合後の感光性組成物を塗工対象部材上に塗工したときに、むらを抑制して均一に塗工することができる。以下、本発明を詳細に説明する。本発明に係る感光性組成物は、第1,第2の液が混合されて用いられる2液混合型の感光性組成物である。本発明に係る感光性組成物は、該感光性組成物全体で、カルボキシル基を有する重合性重合体Aと、光重合開始剤Bと、環状エーテル基を有する化合物Cと、酸化チタンDと、有機溶剤E以下、感光性組成物全体に含まれている有機溶剤を、有機溶剤Eと記載することがあるとを含む。上記第1の液は、上記重合性重合体Aと、上記有機溶剤Eの一部として、ジプロピレングリコールモノメチルエーテル、及び蒸留性状における初留点が150°C以上、蒸留性状における終点が290°C以下であるナフサの内の少なくとも1種とを含む。上記第2の液は、上記環状エーテル基を有する化合物Cと、上記有機溶剤Eの一部として、ジエチレングリコールモノエチルエーテルアセテート、ジプロピレングリコールモノメチルエーテル、及び蒸留性状における初留点が150°C以上、蒸留性状における終点が220°C以下であるナフサからなる群から選択された少なくとも1種とを含む。なお、上記第1の液及び上記第2の液の内の少なくとも一方が、上記光重合開始剤Bと、上記酸化チタンDとを含む。上記光重合開始剤B及び上記酸化チタンDはそれぞれ、第1の液に含まれていてもよく、第2の液に含まれていてもよく、第1の液と第2の液との双方に含まれていてもよい。また、本発明に係る感光性組成物が後述する重合性単量体を含んでいたり、後述する酸化防止剤を含んでいたりする場合には、重合性単量体及び酸化防止剤はそれぞれ、第1の液に含まれていてもよく、第2の液に含まれていてもよく、第1の液と第2の液との双方に含まれていてもよい。上記第1,第2の液が混合された混合物は感光性組成物であり、混合された該感光性組成物全体が、カルボキシル基を有する重合性重合体Aと、光重合開始剤Bと、環状エーテル基を有する化合物Cと、酸化チタンDと、有機溶剤Eとを含む。本発明に係る感光性組成物における上記構成の採用により、上記第1,第2の液の混合性を高めることができる。さらに、基板などの塗工対象部材上に、混合後の感光性組成物を塗工したときに、むらを抑制して均一に塗工することができる。特に、混合後の感光性組成物をスクリーン印刷により塗工したときに、スジ状のむらを抑制できる。本発明に係る感光性組成物は、スクリーン印刷により塗工される感光性組成物であることが好ましい。上記第1の液及び上記第2の液の内の少なくとも一方が、上記光重合開始剤Bを含み、上記第1の液が酸化チタンDを含むことが好ましい。すなわち、上記酸化チタンDは、第2の液ではなく、第1の液に含まれていることが好ましい。この場合には、酸化チタンDの分散性を高めることができ、更に上記第1,第2の液の混合性をより一層高めることができ、かつ感光性組成物をより一層均一に塗工できる。上記第1の液が、上記有機溶剤Eの一部として、ジプロピレングリコールモノメチルエーテルと、蒸留性状における初留点が150°C以上、蒸留性状における終点が220°C以下であるナフサとの双方を含むことが好ましい。この場合には、上記第1,第2の液の混合性をより一層高めることができ、かつ感光性組成物をより一層均一に塗工できる。上記第1の液と上記第2の液との重量比は、1:99~99:1であることが好ましく、1:9~9:1であることがより好ましく、2:8~8:2であることが更に好ましく、3:7~7:3であることが特に好ましい。言い換えれば、混合後の感光性組成物において、該感光性組成物の全含有量100重量中、上記第1の液に含まれていた成分の含有量と上記第2の液に含まれていた成分の含有量とは重量比で、1:99~99:1であることが好ましく、1:9~9:1であることがより好ましく、2:8~8:2であることが更に好ましく、3:7~7:3であることが特に好ましい。以下、本発明に係る感光性組成物に含まれている各成分の詳細を説明する。重合性重合体A上記重合性重合体Aはカルボキシル基を有する。カルボキシル基を有する重合性重合体Aは重合性を有し、重合可能である。上記重合性重合体Aがカルボキシル基を有することで、感光性組成物の現像性が良好になる。上記重合性重合体Aとしては、例えば、カルボキシル基を有するアクリル樹脂、カルボキシル基を有するエポキシ樹脂及びカルボキシル基を有するオレフィン樹脂が挙げられる。なお、樹脂は、固形樹脂に限定されず、液状樹脂及びオリゴマーも含む。上記重合性重合体Aは、下記のカルボキシル基含有樹脂a~eであることが好ましい。a不飽和カルボン酸と重合性不飽和二重結合を有する化合物との共重合によって得られるカルボキシル基含有樹脂bカルボキシル基含有メタアクリル共重合樹脂b1と、1分子中にオキシラン環及びエチレン性重合性不飽和二重結合を有する化合物b2との反応により得られるカルボキシル基含有樹脂c1分子中にそれぞれ1個のエポキシ基及び重合性不飽和二重結合を有する化合物と、重合性不飽和二重結合を有する化合物との共重合体に、不飽和モノカルボン酸を反応させた後、生成した反応物の第2級の水酸基に飽和又は不飽和多塩基酸無水物を反応させて得られるカルボキシル基含有樹脂d水酸基含有ポリマーに、飽和又は不飽和多塩基酸無水物を反応させた後、生成したカルボキシル基を有するポリマーに、1分子中にそれぞれ1個のエポキシ基及び重合性不飽和二重結合を有する化合物を反応させて得られる水酸基及びカルボキシル基含有樹脂e芳香環を有するエポキシ化合物と飽和多塩基酸無水物又は不飽和多塩基酸無水物を反応させて得られる樹脂、又は芳香環を有するエポキシ化合物と不飽和二重結合を少なくとも1つ有するカルボキシル基含有化合物とを反応させた後、飽和多塩基酸無水物又は不飽和多塩基酸無水物をさらに反応させて得られる樹脂感光性組成物100重量中、上記カルボキシル基を有する重合性重合体Aの含有量は、好ましくは3重量以上、より好ましくは5重量以上、好ましくは50重量以下、より好ましくは40重量以下である。上記カルボキシル基を有する重合性重合体Aの含有量が上記下限以上及び上記上限以下であると、感光性組成物の硬化性が良好になる。光重合開始剤B本発明に係る感光性組成物は、光重合開始剤Bを含むので、光の照射により感光性組成物を硬化させることができる。光重合開始剤Bは特に限定されない。光重合開始剤Bは、1種のみが用いられてもよく、2種以上が併用されてもよい。上記光重合開始剤Bとしては、例えば、アシルフォスフィンオキサイド、ハロメチル化トリアジン、ハロメチル化オキサジアゾール、イミダゾール、ベンゾイン、ベンゾインアルキルエーテル、アントラキノン、ベンズアンスロン、ベンゾフェノン、アセトフェノン、チオキサントン、安息香酸エステル、アクリジン、フェナジン、チタノセン、α-アミノアルキルフェノン、オキシム、及びこれらの誘導体が挙げられる。上記光重合開始剤Bは、1種のみが用いられてもよく、2種以上が併用されてもよい。上記カルボキシル基を有する重合性重合体A100重量部に対して、上記光重合開始剤Bの含有量は好ましくは0.1重量部以上、より好ましくは1重量部以上、好ましくは30重量部以下、より好ましくは15重量部以下である。上記光重合開始剤Bの含有量が上記下限以上及び上記上限以下であると、感光性組成物の感光性をより一層高めることができる。環状エーテル基を有する化合物Cレジスト膜の切り出し加工性を高めることなどを目的として、感光性組成物は、環状エーテル骨格を有する化合物Cを含む。また、上記環状エーテル骨格を有する化合物Cの使用により、感光性組成物の硬化性も良好になる。上記環状エーテル骨格を有する化合物Cとしては、例えば、ビスフェノールS型エポキシ樹脂、ジグリシジルフタレート樹脂、トリグリシジルイソシアヌレートなどの複素環式エポキシ樹脂、ビキシレノール型エポキシ樹脂、ビフェノール型エポキシ樹脂、テトラグリシジルキシレノイルエタン樹脂、ビスフェノールA型エポキシ樹脂、水添ビスフェノールA型エポキシ樹脂、ビスフェノールF型樹脂、臭素化ビスフェノールA型エポキシ樹脂、フェノールノボラック型エポキシ樹脂、クレゾールノボラック型エポキシ樹脂、脂環式エポキシ樹脂、ビスフェノールAのノボラック型エポキシ樹脂、キレート型エポキシ樹脂、グリオキザール型エポキシ樹脂、アミノ基含有エポキシ樹脂、ゴム変性エポキシ樹脂、ジシクロペンタジエンフェノリック型エポキシ樹脂、シリコーン変性エポキシ樹脂及びε-カプロラクトン変性エポキシ樹脂が挙げられる。上記環状エーテル骨格を有する化合物Cは、1種のみが用いられてもよく、2種以上が併用されてもよい。上記環状エーテル骨格を有する化合物Cは、上記カルボキシル基を有する重合性重合体Aが有するカルボキシル基と反応して、感光性組成物を硬化させるように作用する。上記カルボキシル基を有する重合性重合体A100重量部に対して、上記環状エーテル骨格を有する化合物Cの含有量は好ましくは0.1重量部以上、より好ましくは1重量部以上、好ましくは50重量部以下、より好ましくは30重量部以下である。上記環状エーテル骨格を有する化合物Cの含有量が上記下限以上及び上記上限以下であると、レジスト膜の電気絶縁性をより一層高めることができる。酸化チタンD本発明に係る感光性組成物は、酸化チタンDを含むので、反射率が高いレジスト膜などの硬化物膜を形成できる。本発明に係る感光性組成物に含まれている酸化チタンDは特に限定されない。酸化チタンDは、1種のみが用いられてもよく、2種以上が併用されてもよい。酸化チタンDを用いることによって、酸化チタンD以外の他の無機フィラーを用いた場合と比較して、反射率が高いレジスト膜を形成できる。上記酸化チタンDは、ルチル型酸化チタン又はアナターゼ型酸化チタンであることが好ましい。ルチル型酸化チタンの使用により、耐熱黄変性により一層優れたレジスト膜を形成できる。上記アナターゼ型酸化チタンは、ルチル型酸化チタンよりも、硬度が低い。このため、アナターゼ型酸化チタンの使用により、レジスト膜の加工性を高めることができる。上記酸化チタンDは、ケイ素酸化物又はシリコーン化合物により表面処理されたルチル型酸化チタンを含むことが好ましい。上記酸化チタンD100重量中、上記ケイ素酸化物又はシリコーン化合物により表面処理されたルチル型酸化チタンの含有量は好ましくは10重量以上、より好ましくは30重量以上、100重量以下である。上記酸化チタンDの全量が、上記ケイ素酸化物又はシリコーン化合物により表面処理されたルチル型酸化チタンであってもよい。上記ケイ素酸化物又はシリコーン化合物により表面処理されたルチル型酸化チタンの使用により、レジスト膜の耐熱黄変性をより一層高めることができる。ケイ素酸化物又はシリコーン化合物により表面処理されたルチル型酸化チタンとしては、例えば、ルチル塩素法酸化チタンである石原産業社製の品番:CR-90や、ルチル硫酸法酸化チタンである石原産業社製の品番:R-550等が挙げられる。本発明に係る感光性組成物100重量中、酸化チタンDの含有量は、好ましくは3重量以上、より好ましくは10重量以上、更に好ましくは15重量以上、好ましくは80重量以下、より好ましくは75重量以下、更に好ましくは70重量以下である。酸化チタンDの含有量が上記下限以上及び上記上限以下であると、レジスト膜が高温に晒されたときに、黄変し難くなる。さらに、塗工に適した粘度を有する感光性組成物を容易に調製できる。有機溶剤E本発明に係る感光性組成物は、有機溶剤Eを含む。上記第1,第2の液を混合した感光性組成物は、有機溶剤Eを含む。本発明に係る感光性組成物は、少なくとも2種の有機溶剤を含むことが好ましい。上記第1の液に含まれている有機溶剤E1以下、第1の液に含まれている有機溶剤を、有機溶剤E1と記載することがあると、上記第2の液に含まれている有機溶剤E2以下、第2の液に含まれている有機溶剤を、有機溶剤E2と記載することがあるとは異なることが好ましい。一般的に知られている有機溶剤としては、メチルエチルケトン、シクロヘキサノン等のケトン類、トルエン、キシレン、テトラメチルベンゼン等の芳香族炭化水素類、セロソルブ、メチルセロソルブ、ブチルセロソルブ、カルビトール、メチルカルビトール、ブチルカルビトール、プロピレングリコールモノメチルエーテル、ジプロピレングリコールモノメチルエーテル、ジプロピレングリコールジエチルエーテル、トリプロピレングリコールモノメチルエーテル等のグリコールエーテル類、酢酸エチル、酢酸ブチル、乳酸ブチル、セロソルブアセテート、ブチルセロソルブアセテート、カルビトールアセテート、ブチルカルビトールアセテート、プロピレングリコールモノメチルエーテルアセテート、ジプロピレングリコールモノメチルエーテルアセテート、炭酸プロピレン等のエステル類、オクタン、デカン等の脂肪族炭化水素類、並びに石油エーテル、ナフサ等の石油系溶剤等が挙げられる。上述した有機溶剤の中から、上記第1の液は、上記有機溶剤Eの一部として、ジプロピレングリコールモノメチルエーテル、及び蒸留性状における初留点が150°C以上、蒸留性状における終点が290°C以下であるナフサの内の少なくとも1種とを必須で含む。ジプロピレングリコールモノメチルエーテル、及び蒸留性状における初留点が150°C以上、蒸留性状における終点が290°C以下であるナフサの内の少なくとも1種は、有機溶剤E1である。また、上述した有機溶剤の中から、上記第2の液は、上記有機溶剤Eの一部として、ジエチレングリコールモノエチルエーテルアセテート、ジプロピレングリコールモノメチルエーテル、及び蒸留性状における初留点が150°C以上、蒸留性状における終点が220°C以下であるナフサからなる群から選択された少なくとも1種とを含む。ジエチレングリコールモノエチルエーテルアセテート、ジプロピレングリコールモノメチルエーテル、及び蒸留性状における初留点が150°C以上、蒸留性状における終点が220°C以下であるナフサからなる群から選択された少なくとも1種は、有機溶剤E2である。このような有機溶剤E1,E2を第1,第2の液にそれぞれ含有させることによって、上記第1,第2の液の混合性が顕著に良好になる。特定の上記有機溶剤E1,E2の使用は、更に特定の上記有機溶剤E1,E2を第1の液と第2の液とにそれぞれ分けて含有させることは、上記第1,第2の混合性の向上、混合された感光性組成物の塗工後のむらの抑制に大きく寄与する。上記蒸留性状における初留点及び上記蒸留性状における終点は、JISK2254石油製品-蒸留試験方法により測定される値を意味する。第1,第2の液の混合性をより一層高める観点からは、上記第1の液は、上記有機溶剤Eの一部として、ジプロピレングリコールモノメチルエーテル、及び蒸留性状における初留点が150°C以上、蒸留性状における終点が220°C以下であるナフサの内の少なくとも1種を含むことが好ましい。上記第1の液は、上記有機溶剤Eの一部として、ジプロピレングリコールモノメチルエーテルを含んでいてもよく、蒸留性状における初留点が150°C以上、蒸留性状における終点が290°C以下であるナフサを含んでいてもよく、蒸留性状における初留点が150°C以上、蒸留性状における終点が220°C以下であるナフサを含んでいてもよい。第1,第2の液の混合性を更に一層高める観点からは、上記第1の液は、上記有機溶剤Eの一部として、ジプロピレングリコールモノメチルエーテルと、蒸留性状における初留点が150°C以上、蒸留性状における終点が220°C以下であるナフサとの双方を含むことが好ましい。また、上記第2の液は、上記有機溶剤Eの一部として、ジエチレングリコールモノエチルエーテルアセテートを含んでいてもよく、ジプロピレングリコールモノメチルエーテルを含んでいてもよく、蒸留性状における初留点が150°C以上、蒸留性状における終点が220°C以下であるナフサを含んでいてもよい。さらに、上記第2の液は、上記有機溶剤Eの一部として、ジエチレングリコールモノエチルエーテルアセテート、及びジプロピレングリコールモノメチルエーテルの内の少なくとも1種を含んでいてもよく、ジエチレングリコールモノエチルエーテルアセテート、及び蒸留性状における初留点が150°C以上、蒸留性状における終点が220°C以下であるナフサの内の少なくとも1種を含んでいてもよく、ジプロピレングリコールモノメチルエーテル、及び蒸留性状における初留点が150°C以上、蒸留性状における終点が220°C以下であるナフサの内の少なくとも1種を含んでいてもよい。有機溶剤Eの含有量は特に限定されない。感光性組成物の塗工性を考慮して、有機溶剤Eは適宜の含有量で使用可能である。本発明に係る感光性組成物混合後100重量中、上記有機溶剤Eの全含有量上記有機溶剤E1と上記有機溶剤E2との合計の含有量は、好ましくは10重量以上、より好ましくは15重量以上、好ましくは60重量以下、より好ましくは50重量以下である。上記第1,第2の液の混合性をより一層良好にし、感光性組成物をより一層均一に塗工する観点からは、感光性組成物全体において、上記第1の液に含まれている有機溶剤E1の含有量と上記第2の液に含まれている有機溶剤E2の含有量とは重量比で、1:99~99:1であることが好ましく、1:9~9:1であることがより好ましく、2:8~8:2であることが更に好ましく、3:7~7:3であることが特に好ましい。言い換えれば、混合後の感光性組成物において、該感光性組成物に含まれている上記有機溶剤Eの全含有量100重量中、上記第1の液に含まれていた有機溶剤E1の含有量と、上記第2の液に含まれていた上記有機溶剤E2の含有量とは重量比で、1:99~99:1であることが好ましく、1:9~9:1であることがより好ましく、2:8~8:2であることが更に好ましく、3:7~7:3であることが特に好ましい。他の成分硬化性をより一層高めるために、本発明に係る感光性組成物は、カルボキシル基を有する重合性重合体Aとは異なる成分として、重合性単量体を含むことが好ましい。本発明に係る感光性組成物は、カルボキシル基を有する重合性重合体Aと重合性単量体との双方を含むことが好ましい。上記重合性単量体は重合性を有し、重合可能である。上記重合性単量体は特に限定されない。上記重合性単量体は、1種のみが用いられてもよく、2種以上が併用されてもよい。上記重合性単量体は、重合性不飽和基含有単量体であることが好ましい。上記重合性単量体における重合性不飽和基としては、例えば、メタアクリロイル基及びビニルエーテル基などの重合性不飽和二重結合を有する官能基が挙げられる。中でも、レジスト膜の架橋密度を高めることができるため、メタアクリロイル基が好ましい。上記重合性不飽和基含有単量体は、メタアクリロイル基を有する化合物であることが好ましい。上記メタアクリロイル基を有する化合物としては、エチレングリコール、メトキシテトラエチレングリコール、ポリエチレングリコールもしくはプロピレングリコールなどのグリコールのジメタアクリレート変性物や、多価アルコール、多価アルコールのエチレンオキサイド付加物もしくは多価アルコールのプロピレンオキサイド付加物の多価メタアクリレート変性物や、フェノール、フェノールのエチレンオキサイド付加物もしくはフェノールのプロピレンオキサイド付加物のメタアクリレート変性物や、グルセリンジグリシジルエーテルもしくはトリメチロールプロパントリグリシジルエーテルなどのグリシジルエーテルのメタアクリレート変性物や、メラミンメタアクリレートが挙げられる。上記多価アルコールとしては、例えば、ヘキサンジオール、トリメチロールプロパン、ペンタエリスリトール、ジペンタエリスリトール及びトリス-ヒドロキシエチルイソシアヌレートが挙げられる。上記フェノールのメタアクリレートとしては、例えば、フェノキシメタアクリレート及びビスフェノールAのジメタアクリレート変性物が挙げられる。メタアクリロイルは、アクリロイルとメタクリロイルとを意味する。メタアクリルは、アクリルとメタクリルとを意味する。メタアクリレートは、アクリレートとメタクリレートとを意味する。上記重合性単量体が含まれる場合には、該重合性単量体と上記カルボキシル基を有する重合性重合体Aとの合計100重量中、上記重合性単量体の含有量は好ましくは5重量以上、好ましくは50重量以下である。上記重合性単量体の含有量が上記下限以上及び上記上限以下であると、感光性組成物を十分に硬化させることができる。さらに、レジスト膜の架橋密度が適度になり、十分な解像度を得ることができ、かつレジスト膜が黄変しにくくなる。高温に晒されたときにソルダーレジスト膜が黄変するおそれを小さくするために、本発明に係る感光性組成物は、酸化防止剤を含有することが好ましい。上記酸化防止剤は、ルイス塩基性部位を有することが好ましい。レジスト膜の黄変をより一層抑制する観点からは、上記酸化防止剤は、フェノール系酸化防止剤、リン系酸化防止剤及びアミン系酸化防止剤からなる群から選択された少なくとも1種であることが好ましい。レジスト膜の黄変をさらに一層抑制する観点からは、上記酸化防止剤は、フェノール系酸化防止剤であることが好ましい。すなわち、本発明に係る感光性組成物は、フェノール系酸化防止剤を含むことが好ましい。上記フェノール系酸化防止剤の市販品としては、IRGANOX1010、IRGANOX1035、IRGANOX1076、IRGANOX1135、IRGANOX245、IRGANOX259、及びIRGANOX295以上、いずれもチバジャパン社製、アデカスタブAO-30、アデカスタブAO-40、アデカスタブAO-50、アデカスタブAO-60、アデカスタブAO-70、アデカスタブAO-80、アデカスタブAO-90、及びアデカスタブAO-330以上、いずれもADEKA社製、SumilizerGA-80、SumilizerMDP-S、SumilizerBBM-S、SumilizerGM、SumilizerGSF、及びSumilizerGP以上、いずれも住友化学工業社製、HOSTANOXO10、HOSTANOXO16、HOSTANOXO14、及びHOSTANOXO3以上、いずれもクラリアント社製、アンテージBHT、アンテージW-300、アンテージW-400、及びアンテージW500以上、いずれも川口化学工業社製、並びにSEENOX224M、及びSEENOX326M以上、いずれもシプロ化成社製等が挙げられる。上記リン系酸化防止剤としては、シクロヘキシルフォスフィン及びトリフェニルフォスフィン等が挙げられる。上記リン系酸化防止剤の市販品としては、アデアスタブPEP-4C、アデアスタブPEP-8、アデアスタブPEP-24G、アデアスタブPEP-36、アデアスタブHP-10、アデアスタブ2112、アデアスタブ260、アデアスタブ522A、アデアスタブ1178、アデアスタブ1500、アデアスタブC、アデアスタブ135A、アデアスタブ3010、及びアデアスタブTPP以上、いずれもADEKA社製、サンドスタブP-EPQ、及びホスタノックスPAR24以上、いずれもクラリアント社製、並びにJP-312L、JP-318-0、JPM-308、JPM-313、JPP-613M、JPP-31、JPP-2000PT、及びJPH-3800以上、いずれも城北化学工業社製等が挙げられる。上記アミン系酸化防止剤としては、トリエチルアミン、ジシアンジアミド、メラミン、エチルジアミノ-S-トリアジン、2,4-ジアミノ-S-トリアジン、2,4-ジアミノ-6-トリル-S-トリアジン、2,4-ジアミノ-6-キシリル-S-トリアジン及び第四級アンモニウム塩誘導体等が挙げられる。上記カルボキシル基を有する重合性重合体A100重量部に対して、上記酸化防止剤の含有量は好ましくは0.1重量部以上、より好ましくは5重量部以上、好ましくは30重量部以下、より好ましくは15重量部以下である。上記酸化防止剤の含有量が上記下限以上及び上限以下であると、耐熱黄変性により一層優れたレジスト膜を形成できる。また、本発明に係る感光性組成物は、着色剤、充填剤、消泡剤、硬化剤、硬化促進剤、離型剤、表面処理剤、難燃剤、粘度調節剤、分散剤、分散助剤、表面改質剤、可塑剤、抗菌剤、防黴剤、レベリング剤、安定剤、カップリング剤、タレ防止剤又は蛍光体等を含んでいてもよい。本発明に係る感光性組成物は、例えば、各配合成分を撹拌混合した後、3本ロールにて均一に混合することにより調製できる。感光性組成物を硬化させるために用いられる光源としては、紫外線又は可視光線等の活性エネルギー線を発光する照射装置が挙げられる。上記光源としては、例えば、超高圧水銀灯、DeepUVランプ、高圧水銀灯、低圧水銀灯、メタルハライドランプ及びエキシマレーザーが挙げられる。これらの光源は、感光性組成物の構成成分の感光波長に応じて適宜選択される。光の照射エネルギーは、所望とする膜厚又は感光性組成物の構成成分により適宜選択される。光の照射エネルギーは、一般に、10~3000mJ/cm2の範囲内である。LEDデバイス本発明に係る感光性組成物は、LEDデバイスのレジスト膜を形成するために好適に用いられ、ソルダーレジスト膜を形成するためにより好適に用いられる。本発明に係る感光性組成物は、レジスト組成物であることが好ましく、ソルダーレジスト組成物であることが好ましい。本発明に係るプリント配線板は、回路を表面に有するプリント配線板本体と、該プリント配線板本体の上記回路が設けられた表面に積層されたレジスト膜とを備える。該レジスト膜が、本発明に係る感光性組成物により形成されている。図1に、本発明の一実施形態に係る感光性組成物を用いて形成されたソルダーレジスト膜を有するLEDデバイスの一例を模式的に部分切欠正面断面図で示す。図1に示すLEDデバイス1では、基板2の上面2aに、感光性組成物により形成されたレジスト膜3が積層されている。レジスト膜3は、パターン膜である。よって、基板2の上面2aの一部の領域では、レジスト膜3は形成されていない。レジスト膜3が形成されていない部分の基板2の上面2aには、電極4a,4bが設けられている。基板2は、プリント配線板本体であることが好ましい。レジスト膜3の上面3aに、LEDチップ7が積層されている。レジスト膜3を介して、基板2上にLEDチップ7が積層されている。LEDチップ7の下面7aの外周縁には、端子8a,8bが設けられている。はんだ9a,9bにより、端子8a,8bが電極4a,4bと電気的に接続されている。この電気的な接続により、LEDチップ7に電力を供給できる。以下、本発明の具体的な実施例及び比較例を挙げることにより、本発明を明らかにする。本発明は以下の実施例に限定されない。実施例及び比較例では、以下の材料1~13を用いた。1アクリルポリマー1カルボキシル基を有する重合性重合体、下記合成例1で得られたアクリルポリマー1合成例1温度計、攪拌機、滴下ロート及び還流冷却器を備えたフラスコに、溶剤であるエチルカルビトールアセテートと、触媒であるアゾビスイソブチロニトリルとを入れ、窒素雰囲気下で80°Cに加熱し、メタクリル酸とメチルメタクリレートとを30:70のモル比で混合したモノマーを2時間かけて滴下した。滴下後、1時間攪拌し、温度を120°Cに上げた。その後、冷却した。得られた樹脂の全てのモノマー単位の総量のモル量に対するモル比が10となる量のグリシジルアクリレートを加え、触媒として臭化テトラブチルアンモニウムを用い100°Cで30時間加熱して、グリシジルアクリレートとカルボキシル基とを付加反応させた。冷却後、フラスコから取り出して、固形分酸価60mgKOH/g、重量平均分子量15000、二重結合当量1000のカルボキシル基含有樹脂を50重量不揮発分含む溶液を得た。以下、この溶液をアクリルポリマー1と呼ぶ。2DPHAアクリルモノマー、ジペンタエリスリトールヘキサアクリレート、比重1.13TPO光ラジカル発生剤である光重合開始剤、BASFジャパン社製4828ビスフェノールA型エポキシ樹脂、三菱化学社製、比重1.25CR-50酸化チタン、石原産業社製、塩素法により製造されたルチル型酸化チタン6エチルカルビトールアセテートジエチレングリコールモノエチルエーテルアセテート、ダイセル化学社製、双極子モーメント1Debye以上、比重1.07ソルベッソ150ナフサ、エクソンモービル社製、蒸留性状における初留点189°C、蒸留性状における終点210°C8ソルベッソ100ナフサ、エクソンモービル社製、蒸留性状における初留点165°C、蒸留性状における終点174°C9ジプロピレングリコールモノメチルエーテル日本乳化剤社製10ジメチルプロピレンジグリコール日本乳化剤社製11ジエチルジグリコール日本乳化剤社製12ソルベッソ200ナフサ、エクソンモービル社製、蒸留性状における初留点230°C、蒸留性状における終点283°C13トルエンエクソンモービル社製実施例1合成例1で得られたアクリルポリマー1を15gと、DPHAジペンタエリスリトールヘキサアクリレート5gと、TPO光ラジカル発生剤である光重合開始剤、BASFジャパン社製2gと、CR-50酸化チタン、石原産業社製40gと、ソルベッソ150ナフサ、エクソンモービル社製25gとを配合し、混合機練太郎SP-500、シンキー社製にて3分間混合した後、3本ロールにて混合し、混合物を得た。その後、SP-500を用いて、得られた混合物を3分間脱泡することにより、第1の液を得た。828ビスフェノールA型エポキシ樹脂、三菱化学社製8gと、エチルカルビトールアセテートジエチレングリコールモノエチルエーテルアセテート、ダイセル化学社製5gとを配合し、混合機練太郎SP-500、シンキー社製にて3分間混合した後、3本ロールにて混合し、混合物を得た。その後、SP-500を用いて、得られた混合物を3分間脱泡することにより、第2の液を得た。上記のようにして、第1,第2の液を有する2液混合型の感光性組成物を用意した。実施例2~11及び比較例1~6第1の液及び第2の液で使用した材料の種類及び配合量を下記の表1~2に示すように変更したこと以外は、実施例1と同様にして、第1,第2の液を有する2液混合型の感光性組成物を得た。評価2液の混合性:第1の液と第2の液とを、1Lの丸型のプラスチックス容器に入れ、メッシュ社製自動インキ練機により、50rpmで10秒間攪拌したジスト材料を作製した。さらに、第1の液と第2の液とを、1Lの丸型のプラスチックス容器に入れ、メッシュ社製自動インキ練機により、50rpmで5分間攪拌したレジスト材料を作製した。また、表面に銅箔が貼り付けられている、100×100mmのFR-4基板を用意した。撹拌直後のレジスト材料を、上記FR-4基板の銅箔が貼り付けられている面に、スクリーン印刷により塗布して、レジスト材料層を形成した。基板上のレジスト材料層の外観を目視で観察した。第1,第2の液の混合性を下記の判定基準で判定した。[第1,第2の液の混合性の判定基準]○○:10秒間撹拌したレジスト材料及び5分間撹拌したレジスト材料のいずれを用いた場合でも、レジスト材料層は均一であった○:10秒間撹拌したレジスト材料を用いた場合には、レジスト材料層にわずかにスジ状のむらがみられたものの、5分間撹拌したレジスト材料を用いた場合には、レジスト材料層は均一であった×:10秒間撹拌したレジスト材料及び5分間撹拌したレジスト材料のいずれを用いた場合でも、レジスト材料層にスジ状のむらがみられた結果を下記の表1~2に示す。"